Brevet FR2790108A1 — publié le 20000825

l FIBRE OPTIQUE A GRANDE SURFACE EFFECTIVE ET A FORTE DISPERSION CHROMATIQUE La présente invention concerne le domaine des transmissions par fibre optique. Pour des fibres optiques, on qualifie généralement le profil d'indice en fonction de l'allure du graphe de la fonction qui associe au rayon de la fibre l'indice de réfraction. On représente de façon classique sur les abscisses la distance r au centre de la fibre, et sur les ordonnées la différence entre l'indice de réfraction et I'indice de réfraction de la gaine de la fibre. On parle ainsi de profil d'indice en "échelon", en "trapèze" ou en "triangle" pour des graphes qui présentent des formes respectives d'échelon, de trapèze ou de triangle. Ces courbes sont généralement représentatives du profil théorique ou de consigne de la fibre, les contraintes de fabrication de la fibre pouvant conduire à un profil sensiblement différent. Dans les nouveaux réseaux de transmission à hauts débits et multiplexés en longueurs d'onde, il est avantageux de gérer la dispersion chromatique, notamment pour des débits par canal supérieurs ou égaux à 10 Gbit/s; l'objectif est d'obtenir, pour toutes les valeurs de longueur d'onde du multiplex, une compensation chromatique cumulée sensiblement nulle sur la liaison, de sorte à limiter l'élargissement des impulsions. Une valeur cumulée de quelques centaines de ps/nm pour la dispersion est acceptable. Il est aussi intéressant d'éviter pour les longueurs d'onde utilisées dans le système les valeurs nulles de la dispersion chromatique, pour lesquelles les effets non-linéaires sont plus importants. Enfin, il est aussi intéressant de limiter la pente de dispersion chromatique sur la plage du multiplex de sorte à éviter ou limiter les distorsions entre les canaux du multiplex. On utilise classiquement comme fibre de ligne pour les systèmes de transmission à fibres optiques des fibres à saut d'indice comme fibre de ligne. La demanderesse commercialise ainsi sous référence ASMF 200 une fibre monomode à saut d'indice présentant une longueur d'onde Xo d'annulation de la dispersion chromatique comprise entre 1300 et 1320 nm, et une dispersion chromatique de 3,5 ps/(nm.km) dans une plage de 1285-1330 nm, et de 17 ps/(nm.km) à 1550 nm. La pente de dispersion chromatique à 1550 nm est de l'ordre de 0,056 ps/(nm2.km). Cette fibre présente en outre une surface effective de l'ordre de 80 pim2. Sont aussi apparues sur le marché des fibres à dispersion décalée, ou DSF (acronyme de l'anglais "Dispersion shifted fibers"). Ces fibres sont telles qu'à la longueur d'onde de transmission à laquelle elles sont utilisées, qui est en général différente de la longueur d'onde de 1,3 lm pour laquelle la dispersion de la silice est sensiblement nulle, la dispersion chromatique est sensiblement nulle; c'est à dire que la dispersion chromatique de la silice, non nulle, est compensée - d'o l'emploi du terme décalé - par une augmentation de l'écart d'indice An entre le coeur de la fibre et la gaine optique. Cet écart d'indice permet de décaler la longueur d'onde pour laquelle la dispersion chromatique est nulle; il est obtenu par l'introduction de dopants dans la préforme, lors de la fabrication de celle-ci, par exemple par un processus de MCVD connu en soi, et qui n'est pas décrit plus en détail ici. On qualifie de NZ-DSF (acronyme de l'anglais "non-zero dispersion shifted fibers") des fibres à dispersion décalée, présentant une dispersion chromatique non- nulle pour les longueurs d'onde auxquelles elles sont utilisées. Ces fibres présentent pour ces longueurs d'onde une dispersion chromatique faible, typiquement inférieure à 6 ps/(nm.km) à 1550 nm. Un exemple de telles fibres est donné dans la demande de brevet français déposée le 05.10.98 par la demanderesse sous le numéro 98 12431 qui porte le titre "Fibre optique monomode à dispersion décalée à grande aire effective" (référence interne F 101783) et qui décrit une fibre, présentant une grande aire effective, typiquement supérieure à 100 ptm2. La dispersion chromatique de la fibre dans cette demande, à 1550 nm, est voisine de 8 ps/(nm.km). Il est connu que les effets non linéaires sont d'autant moins importants que la surface effective de la fibre est importante. Ainsi, M. Kato et autres, A new design for dispersion shifted fiber with an effective core area larger than 100 1m2 and good bending characteristics, ThK1, OFC'98 Technical Digest, explique que les effets non linéaires dans les fibres pourraient devenir les limitations dominantes du point de vue de la capacité et de la distance de transmission pour des systèmes de transmission amplifiés à haute capacité et sur de longues distances. Ce document précise qu'une solution possible consiste à augmenter l'aire effective des fibres, ce qui permet d'obtenir une puissance supérieure et un intervalle plus important entre répéteurs. Ce document propose une fibre présentant un profil coaxial, entouré d'un piédestal, avec une aire effective de 146 j.m2 et une longueur d'onde Xo, pour laquelle la dispersion chromatique s'annule, de 1500 nm. La dispersion chromatique à 1550 nm est faible, et la pente de dispersion à cette longueur d'onde est de 0,09 ps/(nm2. km). US-A-5 675 690 propose une fibre optique monomode, dont le coeur présente une partie centrale d'indice inférieur à celui de la gaine, un anneau d'indice supérieur à celui de la gaine, et un anneau composite présentant une partie d'indice inférieur à celui de la gaine, et une partie d'indice supérieur à celui de la gaine. Dans ce document, la surface effective est de l'ordre de 85 pm2, et la dispersion chromatique s'annule pour une longueur d'onde de l'ordre de 1550 nm. Il s'agit d'une fibre DSF au sens de la définition donnée ci-dessus. L'invention propose une fibre optique, qui présente à la fois une forte surface effective, et en même temps une valeur de dispersion chromatique qui soit de l'ordre de celle des fibres à saut d'indice connues. L'invention fournit ainsi une fibre qui transmet les signaux à une forte puissance, et dans laquelle les effets non linéaires sont limités. Plus précisément, l'invention propose une fibre optique, présentant, pour une longueur d'onde de 1550 nm: - une aire effective supérieure ou égale à 85 pm2; et - une dispersion chromatique supérieure ou égale à 14 ps/(nm.km). Avantageusement, la fibre présente pour une longueur d'onde de 1550 nm une dispersion chromatique inférieure ou égale à 21 ps/(nm.km). Dans un mode de réalisation, la fibre présente pour une longueur d'onde de 1550 nm une aire effective supérieure ou égale à 95 pim2. Dans un autre mode de réalisation, la fibre présente pour une longueur d'onde de 1550 nm une aire effective supérieure ou égale à 105 ptm2 La fibre peut présenter pour une longueur d'onde de 1550 nm une pente de dispersion chromatique inférieure ou égale en valeur absolue à 0,07 ps/(nm2.km). De préférence, la fibre présente pour une longueur d'onde de 1550 nm une sensibilité aux micro-courbures inférieure ou égale à 1,2, et de préférence inférieure ou égale à 1. Dans un mode de réalisation, la fibre présente pour une longueur d'onde de 1550 nm des pertes par courbures inférieures ou égales à 0,05 dB, et de préférence inférieures à 5.10-4 dB. Dans un mode de réalisation, la fibre présente un profil d'indice coaxial entouré d'une partie enterrée. Dans un autre mode de réalisation, la fibre présente un profil d'indice coaxial avec un anneau. Dans encore un autre mode de réalisation, la fibre présente un profil d'indice à saut d'indice avec un anneau. L'invention propose aussi un système de transmission à fibre optique à multiplexage en longueurs d'onde, comprenant comme fibre de ligne une telle fibre. Ce système comprend avantageusement de la fibre de compensation de dispersion. 1 O D'autres caractéristiques et avantages de l'invention apparaîtront à la lecture de la description qui suit de modes de réalisation de l'invention, donnés à titre d'exemple et en référence aux dessins annexés, qui montrent - figures 1 à 7, des représentations schématiques de profils d'indice d'une fibre selon différents modes de réalisation de l'invention; - figure 8, un graphe de la dispersion chromatique en fonction de la longueur d'onde pour les différents modes de réalisation de l'invention; - figure 9, un graphe de la pente de dispersion chromatique en fonction de la longueur d'onde pour les différents modes de réalisation de l'invention. L'invention propose une fibre, dans laquelle la surface effective est supérieure ou égale à 85 pm2, et qui présente en outre une dispersion chromatique à 1550 nm supérieure ou égale à 14 ps/(nm.km). L'invention permet ainsi de conserver les avantages techniques apportés par l'utilisation de la fibre à saut d'indice connue, et notamment la diminution des effets non-linéaires du fait de la valeur importante de la dispersion chromatique, typiquement au-dessus de 14 ps/(nm.km). Elle apporte en outre l'avantage d'une nette augmentation de la surface effective par rapport à cette fibre à saut d'indice connue. L'invention fournit ainsi une fibre qui transmet les signaux à une forte puissance, et dans laquelle les effets non linéaires sont limités. 30. Les caractéristiques préférées de la fibre de l'invention sont donc les suivantes: - aire effective supérieure ou égale à 85 ptm2, ou de préférence supérieure à 95.im2; - dispersion chromatique supérieure ou égale à 14 ps/(nm.km), et de préférence inférieure ou égale à 21 ps/(nm.km); - pente de dispersion chromatique à 1550 nm inférieure en valeur absolue à 0,07 ps/(nm2.km), de préférence voisine de 0,06 ps/(nm2.km); - sensibilité aux micro-courbures à 1550 nm inférieure ou égale à 1,2, ou de préférence inférieure ou égale à 1; - pertes par courbure à 1550 nm inférieures ou égales à 0,05 dB, ou de préférence 5.10-4 dB. De façon connue en soi, les pertes par courbure sont évaluées en mesurant les pertes induites dans une fibre par l'enroulement de 100 tours de la fibre autour d'un tambour de rayon 30 mm. La sensibilité aux micro-courbures est évaluée de façon relative, par rapport à la fibre commercialisée par la demanderesse sous la référence ASMF 200; on peut employer les méthodes de mesure de la sensibilité aux micro-courbures, connues en soi. On donne dans la suite de la description en référence aux figures des exemples de profils de fibre permettant d'obtenir de telles valeurs. Les figures 1, 4 et 6 sont des exemples de fibres avec un profil coaxial avec anneau. Les figures 2, 3 et sont des exemples de fibres avec un profil coaxial, entouré d'une partie enterrée. La figure 7 est un exemple de fibre avec un profil en rectangle avec anneau, ou encore profil à saut d'indice avec anneau. Les figures 1, 4 et 6 montrent respectivement une représentation schématique du profil d'indice de différentes fibres selon un premier mode de réalisation de l'invention; dans ce mode de réalisation, le profil d'indice est un profil d'indice du type coaxial avec anneau, qui présente, en partant du centre de la fibre: - une partie centrale d'indice sensiblement constant; - une première partie annulaire d'indice supérieur à l'indice de la gaine, et supérieur à l'indice de la partie centrale, l'ensemble constituant une fibre à profil dit "coaxial". Autour de la première partie annulaire, la fibre présente une partie enterrée d'indice inférieur ou sensiblement égal à celui de la gaine, puis une deuxième partie annulaire d'indice supérieur à celui de la gaine, formant un anneau autour du profil coaxial. Les valeurs d'indices et de rayons dans les différents exemples des figures 1, 4 et 6 sont données dans le tableau suivant. Les rayons sont donnés en micromètres, et les indices sont à multiplier par 10-3. Les rayons rl, r2, r3 et r4 sont les rayons extérieurs respectifs de la partie centrale, de la première partie annulaire, de la partie enterrée, et de la deuxième partie annulaire. Les indices An 1 à An4 sont les différences respectives de l'indice de la partie centrale, de la première partie annulaire, de la partie enterrée, et de la deuxième partie annulaire avec l'indice de la gaine de la fibre. Rayons r r2 r3 r4 figure 1 2,1 6,1 9,7 10,2 figure 4 1,9 6,4 9,6 10,7 figure 6 1,6 5,4 7,5 8,3 Indices (. 10-3) An 1 An2 An3 An4 figure 1 -2,4 6,0 -3,0 3,0 figure 4 -1,1 5,4 -3,8 2,7 figure 6 -1,2 5,9 -4, 1 3,2 Ces divers modes de réalisation à profil coaxial plus anneau permettent d'obtenir des fibres selon l'invention, dont les caractéristiques sont données dans le tableau suivant, sur les lignes correspondantes: cth k0 dC/dX C W02 Seff PC Sgc (nm) (nm) ps/(nm2.km) ps/(nm.km) (/zm) (p.m2) (dB) 1710 1323 0,065 17,4 5,2 131 1,4.10-4 1 1690 1299 0,063 19,4 5,4 131 1,3.10-4 0,95 1540 1314 0,060 17,3 5,1 104 8,1.10-4 1 Dans le tableau, Xcth est la longueur d'onde de coupure théorique de la fibre. Dans la pratique, la longueur d'onde de coupure de la fibre en câble présente une valeur qui est plus faible que cette valeur théorique, de 200 à 400 nm. On constate de la sorte que les exemples de fibres de l'invention sont toujours monomodes en câble, dans la plage de longueur d'onde utile, par exemple entre 1530 et 1630 nm. k0 est la valeur de la longueur d'onde d'annulation de la dispersion chromatique. dC/dX est la pente de dispersion chromatique mesurée à 1550 nm, en ps/(nm2.km). C est la dispersion chromatique mesurée à 1550 nm, en ps/(nm.km). W02 est le rayon de mode, Sef l'aire effective, PC les pertes par courbures, et Stc la sensibilité aux micro-courbures, tous considérés à 1550 nm. On constate que les fibres des figures 1, 4 et 6 présentent les caractéristiques de propagation de l'invention. Des variations sont possibles autour des valeurs de consigne des rayons et des indices données dans les tableaux ci-dessus, et représentées aux figures 1, 4 et 6 tout en conservant les caractéristiques de propagation de l'invention. De façon générale, des variations des rayons de +10% par rapport aux valeurs de consigne sont possibles. Des variations des indices de +0,5.10'3 autour de la valeur de consigne sont possibles. Les figures 2, 3 et 5 montrent des représentations schématiques du profil d'indice de fibres selon un deuxième mode de réalisation de l'invention; le profil de ces figures est un profil coaxial, entouré d'une partie enterrée. La fibre présente donc, en partant du centre: - une partie centrale, d'indice sensiblement constant; - une partie annulaire d'indice supérieur à l'indice de la gaine, et supérieur à l'indice de la partie centrale; - une partie enterrée d'indice inférieur à celui de la gaine. L'indice de la partie centrale peut être positif, comme dans l'exemple de la figure 3; il peut aussi être négatif comme dans les exemples des figures 2 et 5. Les valeurs d'indice et de rayon dans les différents exemples des figures 2, 3 et 5 sont données dans le tableau suivant. Les rayons sont donnés en micromètres, et les indices sont à multiplier par 10-3. Les rayons rl, r2 et r3 sont les rayons extérieurs respectifs de la partie centrale, de la partie enterrée et de la partie annulaire. Les indices AnI à An3 sont les différences respectives de l'indice de la partie centrale, de la partie annulaire et de la partie enterrée avec l'indice de la gaine de la fibre. r r2 r3 An 1 An2 An3 figure 2 2,3 5,9 9,6 -0,9 6,2 -1,9 figure 3 2,3 6,2 10,1 0,6 5,6 -2,0 figure 5 1,9 5,1 8,3 -0,6 6,4 -1,3 Comme dans le cas des figures 1, 4 et 6, des variations autour de ces valeurs de consigne sont possibles. Une tolérance de +10% sur les valeurs des rayons, et de +0,5.10 3O sur les valeurs des indices est appropriée. Ces divers modes de réalisation à profil coaxial plus anneau permettent d'obtenir des fibres selon l'invention, dont les caractéristiques sont données dans le tableau suivant, sur les lignes correspondantes Xcth.0 dC/dX C W02 Seff PC SIc (nm) (nm) ps/(nm2.km) ps/(nm.km) (gm) (pm2) (dB) 1700 1326 0,065 17,4 5,3 130 1,4.10-4 0, 99 1700 1303 0,064 19,4 5,6 133 1,0.10-4 0, 95 1550 1322 0,064 17,4 5,1 107 3,8.10-4 0, 96 1 0 On constate de nouveau que les fibres des figures 2, 3 et 5 satisfont les caractéristiques de propagation préférées. La figure 7 montre un exemple de profil d'indice selon un troisième mode de réalisation de l'invention. Le profil d'indice de la figure 7 est un profil en rectangle avec anneau, appelé aussi profil à saut d'indice avec anneau. En partant du centre, la fibre présente: - une partie centrale d'indice supérieur à l'indice de la gaine; - une partie enterrée d'indice inférieur à celui de la gaine; - une partie annulaire d'indice supérieur à l'indice de la gaine. Les rayons extérieurs rn à r3 de ces parties sont les suivants rn = 5,0 gm; r2 = 6,2 /m; r3 = 8,2 pm. Les différences entre les indices de ces différentes parties et l'indice de la gaine de la fibre sont les suivantes: An1 = 4,9.10-3; An2 = -2,9. 10-3; Ani = 3,2.10-3. De nouveau, on peut obtenir les caractéristiques de propagation de I'invention dans des plages autour de ces valeurs de consigne. Comme dans les autres modes de réalisation, des variations de +10% autour des valeurs de consigne des rayons et des variations de +0,5.10 3 autour des valeurs d'indice sont acceptables. Ces valeurs permettent d'obtenir une fibre présentant les caractéristiques suivantes: - longueur d'onde de coupure théorique Xcth: 1710 nm - longueur d'onde ko d'annulation de la dispersion chromatique: 1310 nm; - pente de dispersion chromatique à 1550 nm: 0,062 ps/(nm2.km); - dispersion chromatique à 1550 nm: 17,4 ps/(nm.km); - rayon de mode W02 à 1550 nm: 5,71 m; - aire effective à 1550 nm: 100 Im2; - atténuation du fait des courbures: 3,3.10-4 dB; - sensibilité aux micro-courbures à 1550 nm: 0,91. Comme dans les modes de réalisation précédents, la fibre du troisième mode de réalisation présente les caractéristiques de propagation préférées de l'invention. La figure 8 montre un graphe de la dispersion en fonction de la longueur d'onde pour les différentes fibres selon l'invention; on a porté à la figure en ordonnée la longueur d'onde en jlm, entre 1,5 et 1,6 gm. On a porté en abscisse la dispersion chromatique à 1550 nm, en ps/(nm.km). La figure montre les variations de la dispersion en fonction de la longueur d'onde pour les différentes fibres décrites plus haut. On constate sur la figure que la dispersion chromatique est comprise entre 17 et 20 ps/(nm.km) à 1550 nm pour toutes les fibres, et reste comprise entre 14 et 23 ps/(nm.km) pour des valeurs de longueur d'onde comprises entre 1500 et 1600 nm, pour toutes les fibres données à titre d'exemple. La figure 9 montre un graphe de la pente de dispersion en fonction de la longueur d'onde pour les différentes fibres données à titre d'exemple. Est portée en abscisse la longueur d'onde en micromètres, et en ordonnée la pente de la dispersion chromatique en ps/(nm'.km). Les différentes courbes donnent les variations de la pente de dispersion chromatique, en fonction de la longueur d'onde, pour les différentes fibres décrites plus haut. On constate sur la figure que la pente de la dispersion chromatique à 1550 nm reste dans tous les cas comprise entre 0,06 et 0,066 ps/(nm2. km). Entre 1500 et 1600 nm, la pente de dispersion chromatique des différentes fibres de l'invention reste comprise entre 0,056 et 0, 07 ps/(nm2.km). L'invention peut être fabriquée par l'homme du métier à l'aide de techniques connues, comme le MCVD ou les autres techniques couramment utilisées pour la fabrication des fibres optiques. Elle s'applique notamment à la réalisation de systèmes de transmission à fibre optique, dans lesquels la fibre de l'invention peut servir de fibre de ligne. On peut alors prévoir aussi de la fibre de compensation de dispersion (DCF) dans le système. 1 5 Bien entendu, la présente invention n'est pas limitée aux exemples et modes de réalisation décrits et représentés, mais elle est susceptible de nombreuses variantes accessibles à l'homme de l'art. Il est clair que les profils des figures 1 à 7 ne sont donnés qu'à titre d'exemple, et que d'autres profils peuvent permettre d'obtenir des fibres présentant les caractéristiques de l'invention. REVENDICATIONS 1. Une fibre optique, présentant, pour une longueur d'onde de 1550 nm une aire effective supérieure ou égale à 85 pim2; et - une dispersion chromatique supérieure ou égale à 14 ps/(nm.km). 2. La fibre selon la revendication 1, caractérisée en ce qu'elle présente pour une longueur d'onde de 1550 nm une dispersion chromatique inférieure ou égale à 21 ps/(nm.km). 3. La fibre selon la revendication 1 ou 2, caractérisée en ce qu'elle présente pour une longueur d'onde de 1550 nm une aire effective supérieure ou égale à 95 Izm2. 4. La fibre selon la revendication 1 ou 2, caractérisée en ce qu'elle présente pour une longueur d'onde de 1550 nm une aire effective supérieure ou égale à 105 p.m2. 5. La fibre selon l'une des revendications 1 à 4, caractérisée en ce qu'elle présente pour une longueur d'onde de 1550 nm une pente de dispersion chromatique inférieure ou égale en valeur absolue à 0,07 ps/(nm2.km). 6. La fibre selon l'une des revendications 1 à 5, caractérisée en ce qu'elle présente pour une longueur d'onde de 1550 nm une sensibilité aux micro- courbures inférieure ou égale à 1,2, et de préférence inférieure ou égale à 1. 7. La fibre selon l'une des revendications 1 à 6, caractérisée en ce qu'elle présente pour une longueur d'onde de 1550 nm des pertes par courbures inférieures ou égales à 0,05 dB, et de préférence inférieures à 5.10-4 dB. 8. La fibre selon l'une des revendications 1 à 7, caractérisée en ce qu'elle présente un profil d'indice coaxial entouré d'une partie enterrée. 9. La fibre selon l'une des revendications 1 à 7, caractérisée en ce qu'elle présente un profil d'indice coaxial avec un anneau. 10. La fibre selon l'une des revendications 1 à 7, caractérisée en ce qu'elle présente un profil d'indice à saut d'indice avec un anneau. 1 1. Un système de transmission à fibre optique à multiplexage en longueurs d'onde, comprenant comme fibre de ligne de la fibre selon l'une des revendications 1 à 10. 12. Le système selon la revendication 11, caractérisé en ce qu'il comprend en outre de la fibre de compensation de dispersion.